(57)【特許請求の範囲】
【請求項１】
四層以上の多層構造を有する高密度丸編物を製造する方法であって、４０Ｇ以上の丸編機により、少なくとも表面層と裏面層とに、ポリエステル系繊維形成性ポリマーとこの繊維形成性ポリマーより溶解性の高いポリマーとからなるポリエステル系分割型複合繊維を用い、中間層に、熱水収縮率が３０％以上である高収縮ポリエステル系繊維を用いて、四層以上の多層構造を有する高密度丸編物を編成し、次いで、アルカリ減量処理によりポリエステル系分割型複合繊維の溶解性ポリマーを溶解した後、熱水処理することにより、編密度が７０コース／インチ（２．５４ｃｍ）以上、６０ウェル／インチ（２．５４ｃｍ）以上、厚みが０．３ｍｍ以上の、少なくとも表面層と裏面層が単糸繊度０．００１〜０．１５デシテックスのポリエステル系極細繊維からなる高密度丸編物を得るワイピングクロス用高密度丸編物の製造方法。
【発明の詳細な説明】
【技術分野】
【０００１】
本発明は、高密度丸編物及びそれを用いたワイピングクロスに関する。
【背景技術】
【０００２】
従来、高密度の編物としては、極細繊維と他の繊維とを複合させた糸を用いた織編物や、異なる繊維を交織、交編したものが多く用いられており、極細繊維としては、ナイロン収縮による分割型複合繊維が多く採用されている。
例えば、熱水収縮率の高い糸条を編目の内側に位置させ、極細繊維を編目の外側に位置させて、編目が糸条と極細繊維の二本の糸条で形成されるようにして、シングル編機で編地を編成した後、熱水処理を施して、熱水収縮率の高い糸条を収縮させることを特徴とする編物の製造方法が提案されている（特許文献１）。
また、熱水収縮率に差のあるマルチフィラメントを組み合わせてなる糸条を少なくとも一部に用いて製織編された、特定の比容積であるワイピングクロスが提案されている（特許文献２）。
【先行技術文献】
【特許文献】
【０００３】
【特許文献１】特許第３０７０６３３号公報
【特許文献２】特開２００８-３０２０４３号公報
【発明の概要】
【発明が解決しようとする課題】
【０００４】
しかしながら、特許文献１に記載の編物は、シングル編機を用いて得られる少層編物であるため、厚みを出すことができず、また、保水性、嵩高性、手持ち感、張り腰感が不足しており、ハンカチタイプのワイピングクロスとしたとき、拭き取り性能が十分でない。
また、引用文献２に記載のワイピングクロスは、熱収縮率に差がある繊維からなる複合糸を用いているため、表面に極細繊維以外の繊維が露出してしまい、毛細管現象による吸水性と保水性の物理的特性が十分でなく、ワイピングクロスとしたときの清拭面の拭き取り性能が不十分である。
【０００５】
本発明は上記のような問題を解決するために鋭意検討した結果なされたものであって、その目的とするところは、極細繊維を使用しているにも関わらず、所望の厚みを出すことができる高密度編物を提供することにある。
また、他の目的とするところは、適度な嵩高性を有し、拭き取り性能に優れ、また、全方向の拭き取りが可能で、拭き取り後の清浄度を高めることができる、自己発塵が少ないワイピングクロスを提供することにある。
【課題を解決するための手段】
【０００６】
上記の目的は、四層以上の多層構造を有する高密度丸編物を製造する方法であって、４０Ｇ以上の丸編機により、少なくとも表面層と裏面層とに、ポリエステル系繊維形成性ポリマーとこの繊維形成性ポリマーより溶解性の高いポリマーとからなるポリエステル系分割型複合繊維を用い、中間層に、熱水収縮率が３０％以上である高収縮ポリエステル系繊維を用いて、四層以上の多層構造を有する高密度丸編物を編成し、次いで、アルカリ減量処理によりポリエステル系分割型複合繊維の溶解性ポリマーを溶解した後、熱水処理することにより、編密度が７０コース／インチ（２．５４ｃｍ）以上、６０ウェル／インチ（２．５４ｃｍ）以上、厚みが０．３ｍｍ以上の、少なくとも表面層と裏面層が単糸繊度０．００１〜０．１５デシテックスのポリエステル系極細繊維からなる高密度丸編物によって達成される。
また、本発明においては、四層以上の多層構造を有する高密度丸編物であって、少なくとも表面層と裏面層とが、単糸繊度０．００１〜０．１５デシテックスのポリエステル系極細繊維からなり、中間層に、熱水収縮率が３０％以上である高収縮ポリエステル系繊維が用いられてなり、４０Ｇ以上の丸編機により編成されてなる、編密度が７０コース／インチ（２．５４ｃｍ）以上、６０ウェル／インチ（２．５４ｃｍ）以上、厚みが０．３ｍｍ以上であることを特徴とする高密度丸編物が好適である。
【０００７】
また、本発明は、ポリエステル系極細繊維に高収縮ポリエステル系繊維をプレーティングして両面編されてなる高密度丸編物が好適である。
また、本発明の目的は、上記のような高密度丸編物を用いてなるワイピングクロスによって達成される。
【発明の効果】
【０００８】
本発明の高密度丸編物は、極細繊維を使用しているにも関わらず、所望の厚みを有するものである。
また、本発明は、極細繊維と高収縮繊維とを用いて特定の編構造とすることにより、適度な嵩高性を有する、高密度の編物を得ることができ、電子機器部品（ハードディスク等）及び精密機器等の汚れの拭き取りに最適なワイピングクロスを提供できる。本発明の高密度丸編物は、編物であることから全方向の拭き取りが可能であり、また、表面と裏面が極細繊維で構成されているので表面積が大きく、より高い拭き取り性能が得られる。
更に、優れた拭き取り性能だけでなく、高い保水性、吸水性を保持する。
【図面の簡単な説明】
【０００９】
【図１】本発明で使用する極細繊維を得るための分割型複合繊維の横断面構造を示す説明図。
【図２】本発明の丸編物の編構造の一例を示す説明図。
【図３】本発明の丸編物の編成法の一例を示す説明図。
【発明を実施するための形態】
【００１０】
以下、本発明を詳細に説明する。
本発明の高密度丸編物は、四層以上の多層構造を有するものであって、
少なくとも表面層と裏面層とが、ポリエステル系極細繊維からなり、中間層に高収縮ポリエステル系繊維を用いてなることを特徴とするものである。
本発明は、編物とすることにより、織物に比べて表面積が大きくなることにより拭き取り性能に優れ、また、全方向の拭き取りにも優れたものが得られる。
【００１１】
本発明の高密度丸編物は、単糸繊度が０．００１〜０．１５デシテックスのポリエステル系超極細繊維と高収縮ポリエステル系繊維とを組み合わせた編物である。
【００１２】
本発明に用いるポリエステル系極細繊維は、単糸繊度０．００１〜０．１５デシテックスであることが必要である。
単糸繊度がこの範囲であると、毛細管現象等の物理的性能と比容積（目付・厚み・嵩高性）に優れ、また、表面積が大きく、高密度とすることが可能となり、ワイピングクロスとしたとき拭き取り性能が良好となる。
また、総繊度は、２０〜８５ｄｔｅｘであることが好ましい。
総繊度がこの範囲であると、高密度編物の編成が可能である。総繊度が大きくなりすぎると高いゲージでの編成が困難となる傾向にある。
【００１３】
上記のような極細繊維は、紡糸時に細繊度の繊維を紡糸するようにしてもよいし、分割型複合繊維を紡糸し、分割することにより極細繊維としてもよい。特に、分割型複合繊維を用いると、単糸繊度が上記範囲内のものが安定して製造し易く、好適である。
【００１４】
分割型繊維としては、ポリエステル系繊維形成性ポリマーとこの繊維形成性ポリマーより溶解性の高いポリマーとからなる分割型繊維が好適に用いられる。
ポリエステル系繊維形成性ポリマーは、ポリエチレンテレフタレート、ポリブチレンテレフタレート、ポリエチレンオキシベンゾエート、ポリ１，４−ジメチルシクロヘキサンテレフタレート及びそれらを主成分とするコポリエステル等が挙げられる。
【００１５】
溶解性の高いポリマーは、アルカリ加水分解性の大きい共重合ポリエステル、例えば、ポリアルキレングリコールや金属スルホネート基を有するテレフタル酸以外のジカルボン酸の１種または２種を共重合したポリエチレンテレフタレートが好適である。また、ポリオキシエチレン、ポリビニルアルコール、水溶性アミド等の水溶性樹脂を使用してもよい。
【００１６】
共重合ポリエステルとしては、金属スルホネート基含有イソフタル酸（以下ＳＩＰと記す）を全カルボン酸の２〜５モル％、ポリアルキレングリコールをポリマーの２〜１５質量％共重合されているエチレンテレフタレートを主構成単位とするポリエステルが好適である。
ＳＩＰは、例えば、５−金属スルホイソフタル酸ジメチル（以下ＳＩＰＭと記す）又はジメチル基をエチレングリコールでエステル化させた化合物（以下ＳＩＰＥと記す）が挙げられる。ＳＩＰＭを多量にスラリー槽へ投入するとスラリー物性を悪化させることがあるのでＳＩＰＥを採用するのが好ましい。
また、ＳＩＰ中金属はナトリウム、カリウム、リチウムなどが挙げられるが、最も好ましいのはナトリウムである。
【００１７】
また、ポリアルキレングリコールの平均分子量は、１０００〜１００００であることが好ましく、２０００〜７０００がより好ましい。
ポリアルキレングリコールの平均分子量が上記範囲内であれば、ポリマーが均一となり、アルカリ溶解性も良好である。
上記ポリアルキレングリコールは、一般式ＨＯ（ＣｎＨ２ｎＯ）ｍＨ（但し、ｎ，ｍは正の整数）で表されるもので、ｎ＝２のポリエチレングリコールが汎用的で最も好ましい。
【００１８】
また、分割型複合繊維の横断面構造は、例えば、図１に示すようなものが挙げられる。
図１において、Ｐ１はポリエステル系繊維形成性ポリマー、Ｐ２は溶解性の高いポリマーである。
中でも、図１（ａ）及び（ｂ）に示すような、分割後に、繊維のほぼ中心部をしめる１つの芯フィラメントと、この芯フィラメントを取り囲んで位置する複数個の花弁状フィラメントとなる分割型複合繊維が好ましい。
このような横断面構造の分割型複合繊維を用いると、得られる布帛の嵩高性が良好で、ソフトな風合いとなる。
極細繊維における芯フィラメントの大きさは、１個の花弁状フィラメントの１〜１５倍が好ましく、２〜１０倍がより好ましい。
また、花弁状フィラメントは、芯フィラメントを取り囲むように分布しており、花弁状フィラメントの個数は、６〜３６個が好ましく、８〜２４個が特に好ましい。
【００１９】
上記のような分割型複合繊維は、各ポリマーを用い、複合繊維紡糸機を用い、常法により製造すればよい。
【００２０】
また、本発明において用いるポリエステル系極細繊維もしくは分割型複合繊維は、熱水収縮率が、好ましくは１２％以下、より好ましくは８％以下がよい。
【００２１】
本発明にて用いる高収縮ポリエステル系繊維としては、例えば、イソフタル酸や５−ナトリウムスルホイソフタル酸、ビスフェノールＡやビスフェノールＦのエチレンオキサイド付加物などを２〜１５モル％共重合せしめたポリエチレンテレフタレートや、ポリエステルフィラメントの延伸熱セットをポリマーのガラス転移温度以下の低温領域で施して得られる繊維等が挙げられる。
【００２２】
高収縮ポリエステル系繊維の単糸繊度は、０．５〜６ｄｔｅｘ、総繊度は、２５〜８０ｄｔｅｘであることが好ましい。
この範囲であると、編物の編成が問題なく行える。
【００２３】
高収縮ポリエステル系繊維の熱水収縮率は、上記ポリエステル系極細繊維または分割型繊維より少なくとも１０％以上高いことが好適である。また、２０％以上高いことがより好ましい。
熱水収縮率が１０％以上高いことで、編物の高密度化が可能となり、また、嵩高性と厚み感が得られると共に、ポリエステル系極細繊維の膨らみによって空隙率が大きくなり、ワイピングクロスとしたときの拭き取り性に優れるものとなる。
高収縮ポリエステル系繊維としては、熱水収縮率が３０％以上であることが好適である。
【００２４】
本発明の高密度丸編物は、四層以上の多層構造を有するものであって、少なくとも表面層と裏面層とが、ポリエステル系極細繊維からなり、中間層に高収縮ポリエステル系繊維を使用してなることを特徴とするものである。ここで、多層構造とは、見かけ上２種以上の組織が層状態で重ね合わせられ、一枚の編物が形成されている構造をいい、具体例としては、図２に示すような、ポリエステル系極細繊維に高収縮ポリエステル系繊維をプレーティングして両面編されてなる高密度丸編物が好適である。
【００２５】
プレーティング編で編成することにより、ポリエステル系極細繊維が均一に表側に配置され、高収縮ポリエステル系繊維が均一に裏側に配置される。更に、両面編とすることにより、表面と裏面にポリエステル系極細繊維が配置され、中間層に高収縮ポリエステル系繊維が配置され、編物の厚みも得られる。
【００２６】
本発明の高密度緯編物は、両面編に限らず他の編組織としてもよい。
【００２７】
本発明の高密度丸編物は、編密度が６５コース／インチ（２．５４ｃｍ）以上、６０ウェル／インチ（２．５４ｃｍ）以上であることが必要である。編密度が高いことで、極細繊維の密生した状態となり摩擦抵抗が増大するので、拭き取り性能が高くなる。
【００２８】
また、本発明の高密度丸編物の厚みは、０．３ｍｍ以上であることが必要である。厚みが０．３ｍｍ以上であれば、保水性が良好であり、また、ワイピングクロスとしたとき、拭取面の押圧分散効果に優れる。
【００２９】
本発明の高密度丸編物は、例えば、プレーティング編で編成するには、ダブル編機を用い、図３に示すように、編機の２穴給糸口に分割型複合繊維と高収縮ポリエステル系繊維とを別個に規則正しく配列し、糸条の張力や編針に対する糸条の入角度を均一にして行うことにより編地を製造する。
また、丸編機のゲージは、好ましくは３０Ｇ以上、より好ましくは４０Ｇ以上である。
このようにハイゲージとすることで、高密な編目が得られ、極細繊維を密生させることが可能である。
【００３０】
上記得られた編地にアルカリ減量処理を施し、分割型複合繊維の溶解性ポリマーを溶解する。次いで、アルカリ減量した編地を温湯等に浸漬し、熱水処理を施して収縮させる。具体的には、編地を染色加工又は仕上げ加工する際に温湯に浸され、これらの加工時に収縮が発現する。編地を構成する編目の内側に位置している高収縮ポリエステル系繊維が大きく収縮し、これに対し、編目の外側に位置しているポリエステル系極細繊維は、熱水収縮率が、高収縮繊維よりも小さいため、編地表面に浮き上がるような状態で密に顕現するのである。
【００３１】
また、本発明の高密度丸織物は、シングル編機を使用することにより製編してもよい。
【００３２】
本発明の丸編物は、編密度を高密度にし、極細繊維のみを表面に出して編成されている。表面が極細繊維の密生した状態となり摩擦抵抗が増大するので、拭き取り性能が高く、ＨＤＤデスク及び光学レンズや精密機器部品等の拭き取りに好適なワイビングククロスとすることができる。
また、本発明によれば、油性汚れ、水性汚れの拭取除去性、発塵力に優れ、拭き取り時の押圧を全方向性に分倣することにより、スクラッチなどの微小傷を消拭面につけることがなく、また、自己発塵が極めて少ない為、クリーンルームでの使用にも好適なワイピングクロスが提供される。
更に保水性、吸水性能に優れた拭取性能を保持しているワイヒングクロスとなる。
【００３３】
また、本発明の丸編物は、染色性も良好である。
また、高収縮ポリエステル系繊維が編物の内側で濃色に染まるので、深みのある色合いの編地が得られる。
【００３４】
本発明の高密度編物には、目的に応じて、制電加工を施すことが好適である。
制電加工方法は、例えば、制電性モノマーを布帛に付与し、反応、固着させるものである。
用いられる制電性モノマーとしては、水溶性の、アクリレート，メタクリレート，ジアクリレート，ジメタクリレート及びその変性体等が挙げられ、これらを単独または組合せて用いる。
具体的には、ポリエチレングリコールジアクリレート、ポリエチレングリコールジメタクリレート、メトキシポリエチレングリコールアクリレート、メトキシポリエチレングリコールメタクリレート等が挙げられる。
中でも、ＰＥＧ４００〜６００のジアクリレートが制電性効果の点で好ましい。
【００３５】
加工工程は、例えば、上記制電性モノマーを含む水溶液を用い、連続法にて、布帛中のポリエステルに反応させた後、未反応物を洗浄除去することにより行う。すなわち、制電性モノマーを含む水溶液を用いて、連続法にて付与した後、９０〜１３０℃で、０．５〜３０分間蒸熱処理し、未着の制電性モノマーを除去するために、流水等により水洗を行い、乾燥する。
このとき、上記制電性モノマーが２．０〜２５．０質量％の水溶液を用いることが好ましい。
上記のようにして、処理された加工処理布は、耐久性よく、帯電防止効果を有するものとなる。
【実施例】
【００３６】
以下に、実施例を挙げて本発明を具体的に説明する。なお、本発明は以下に述べる実施例に限定されるものではない。
なお、実施例の物性測定、評価は下記の方法により行った。
【００３７】
（熱水収縮率）
荷重を２ｍｇ／ｄｔｅｘ掛けた試料長５００ｍｍの糸を沸騰水中に１５分間浸漬し、次いで風乾した後に次式により収縮率（ＢＷＳ）を求めた。
ＢＷＳ（％）＝（初期試料長―収縮後の試料長）／初期試料長×１００
【００３８】
（目付・厚み）
編物の目付は、２０ｃｍ×２０ｃｍ四方に試料を切り出し、電子秤で重さを測定し、２５倍して目付（ｇ／ｍ２）を得た。試料を５点切り出し、測定した平均値を目付（ｇ／ｍ２）とした。
厚みはダイヤルシックネスゲージを用いて５箇所の厚みを測定し、その平均値を厚みとした。
【００３９】
（引張強力、伸び率）
ＪＩＳ  Ｌ−１０９６に準じ、つかみ間隔２００ｍｍ、引張速度は１００ｍｍ／ｍｉｎとして測定した。
【００４０】
（定荷重伸度、伸長回復率）
ＪＩＳ  Ｌ−１０９６に準じ、つかみ間隔２００ｍｍ、引張速度は１００ｍｍ／ｍｉｎとして測定した。また、荷重は１４．７Ｎとした。
【００４１】
（ピリング）
ＪＩＳ  Ｌ−１０７６に準じ、測定した。
【００４２】
（スナッギング）
ＪＩＳ  Ｌ−１０５８に準じ、測定した。
【００４３】
（拭き取り性）
鏡面に１ｍｇ／ｃｍ２の量のグリースを手の平で強く塗り付け、３０分後に試料でその面が美しくなるまで拭う回数にて評価した。○は１０回未満、△は１０〜２０回未満、×は２０回以上の拭き取り回数を表す。
【００４４】
（制電性）
ＪＩＳ  Ｌ−１０９４（１９９７）に準じ、表面漏洩抵抗、摩擦耐電圧、半減期を測定した。
摩擦布：綿
温度、湿度：２０℃、４５％ＲＨ
【００４５】
〔実施例１〕
＜ポリエステル系極細繊維＞
繊維形成性ポリマーとして、ポリエチレンテレフタレート（酸化チタン０.３〜０４質量％含有、固有粘度〔η〕０．６４）を用い、溶解性ポリマーとして、５−スルホイソフタル酸エチレングリコールエステルナトリウム塩２．３モル％、分子量６０００のポリエチレングリコール１０重量％含有共重合ポリエチレンテレフタレート（固有粘度〔η〕０．７７）を用いた、図１（ａ）に示すような横断面形状の分割型複合繊維を５６ｄｔｅｘ／２５フィラメントを用いた。熱水収縮率は８％であった。
【００４６】
＜高縮ポリエステル系繊維＞
イソフタル酸５モル％、２，２ビス[４−（２−ヒドロキシエトキシ）フェニル]プロパン５モル％含有ポリエチレンテレフタレート繊維３３ｄｔｅｘ／１２フィラメントを用いた。高縮ポリエステル系繊維の単糸繊度は２．７デシテックス、強度は４ｃＮ／ｄＴ、伸度は２８％、熱水収縮率は３３％であった。
【００４７】
＜高密度編物＞
ダブルニット丸編機（福原精機製作所社製、４０ゲージ）を使用し、二穴給糸口の穴に上記２種類の糸を給糸し、両面編で編成した。
上記のように編成された編地に、アルカリ減量処理を施した。編地は分割型繊維の溶解性ポリマーが除去され、極細繊維が発現した。このときの、減量率は２７質量％であった。
次いで、染色加工を１３０℃で行い、ファイナルセット機で熱セット（１９０℃）加工を施した。染色に加工により高収縮ポリエステル系繊維が収縮し、編地表面が極細繊維で覆われていた。
このようにして得られた編物は、幅１６１ｃｍ、厚み０．３６ｍｍ、目付１８９ｇ/ｍ２、密度（７２コース/インチ，６４ウェル/インチ）であつた。また、極細繊維の単糸繊度は、芯フィラメントが０．６デシテックス、花弁状フィラメントが０．１２デシテックスであった。
物性及び評価結果を表１に示す。
【００４８】
〔実施例２〕
極細繊維のための分割型複合繊維として、図１（ｂ）に示すような横断面構造の繊維を用いる他は、実施例１と同様にして編物を得た。このときの、編物の減量率は３４質量％であった。
このようにして得られた編地は、幅１６１ｃｍ、厚み０．３４ｍｍ、目付１６９ｇ/ｍ２、密度（７０コース/インチ，６３ウェル/インチ）であつた。また、極細繊維の単糸繊度は、芯フィラメントが０．５デシテックス、花弁状フィラメントが０．０７デシテックスであった。
物性及び評価結果を表１に示す。
【００４９】
〔比較例１〕
実施例１で用いた分割型複合繊維（５６ｄｔｅｘ／２５フィラメント）と高収縮ポリエステル系繊維（３３ｄｔｅｘ／１２フィラメント）とを用いた混繊糸を用いて、実施例１と同じ編機に用い、編物を製造した。
このようにして得られた編地は、幅２０４ｃｍ、厚み０．４５ｍｍ、目付１４７ｇ/ｍ２、密度（４８コース/インチ，４４ウェル/インチ）であつた。
物性及び評価結果を表１に示す。
【００５０】
【表１】
0005829041.tif 000002
【００５１】
〔比較例２〕
実施例１で用いた分割型複合繊維の代わりに、レギュラーポリエステル繊維（５６ｄｔｅｘ／３６フィラメント）を用い、実施例と同様にして編物を製造した。
このようにして得られた編地は、幅２５ｃｍ、厚み０．４５ｍｍ、密度（７１/インチ，５０ウェル/インチ）であつた。
【００５２】
実施例１，２及び比較例１，２の編物の拭き取り性を評価した。
その結果、実施例１，２は○、比較例１は△、比較例２は×であった。
【００５３】
〔実施例３〕
実施例２で製造した編物に、下記方法により制電加工を施した。
すなわち、ポリエチレングリコールジアクリレート系制電剤（「ＳＲＭ−１０００」明成化学工業株式会社製）  １０質量％、過硫酸アンモニウム０．１質量％を含む水溶液に浸漬し、ピックアップ率６５％にて水溶液を付与した後、直ちに１２０℃で５分間蒸熱処理し、その後未着の上記化合物を除去するために、流水にて１０分間処理する水洗を２回実施した。
その後、マングルにて搾液後、テンターにて１３０℃で２分間乾燥を行い、加工処理布を得た。
得られた加工布の制電性を評価した。
結果を表２に示す。
【００５４】
【表２】
0005829041.tif 000003
【産業上の利用可能性】
【００５５】
本発明の高密度丸編物は、ＨＤＤデスク及び光学レンズや精密機器部品等の拭き取りに好適なワイビングククロスとすることができる他、アウター衣料等の衣料用途にも適用できる。
【図１】
0005829041.tif 000004
【図２】
0005829041.tif 000005
【図３】
0005829041.tif 000006